(57)【要約】【課題】  コンクリートの詳細なｐＨの変化状況を評価することができるコンクリート構造物の評価方法及び評価装置を提供する。【解決手段】  コンクリート構造物（鉄筋コンクリート構造物１）を削孔する削孔工程と、コンクリート構造物（鉄筋コンクリート構造物１）の削孔深度を測定する削孔深度測定工程と、コンクリート構造物の削孔に使用した削孔水のｐＨを測定するｐＨ測定工程と、削孔深度測定工程の測定情報と、ｐＨ測定工程の測定情報と、に基づいて、コンクリート構造物（鉄筋コンクリート構造物１）の内部のｐＨ分布を作成するｐＨ分布作成工程と、を含む。【選択図】図５
2019056599.tif 000002
【特許請求の範囲】
【請求項１】
コンクリート構造物の評価方法であって、
前記コンクリート構造物を削孔する削孔工程と、
前記コンクリート構造物の削孔深度を測定する削孔深度測定工程と、
前記コンクリート構造物の削孔に使用した削孔水のｐＨを測定するｐＨ測定工程と、
前記削孔深度測定工程の測定情報と、前記ｐＨ測定工程の測定情報と、に基づいて、前記コンクリート構造物の内部のｐＨ分布を作成するｐＨ分布作成工程と、を含む
ことを特徴とするコンクリート構造物の評価方法。
【請求項２】
前記コンクリート構造物に配置された鉄筋の位置を検知する鉄筋位置検知工程を含み、
前記鉄筋位置検知工程の検知情報を、前記ｐＨ分布作成工程で作成したｐＨ分布に重ね合わせる
ことを特徴とする請求項１に記載のコンクリート構造物の評価方法。
【請求項３】
前記コンクリート構造物の削孔に使用する削孔水の量を調整する削孔水量調整工程を含む
ことを特徴とする請求項１又は２に記載のコンクリート構造物の評価方法。
【請求項４】
コンクリート構造物の評価装置であって、
前記コンクリート構造物を削孔する削孔機と、
前記削孔機に削孔水を供給する削孔水供給部と、
前記削孔機による削孔に使用した削孔水を回収する削孔水回収部と、
前記削孔水回収部に回収された削孔水のｐＨを測定するｐＨ測定装置と、
前記コンクリート構造物の削孔深度を測定する削孔深度測定装置と、
前記ｐＨ測定装置の測定情報と、前記削孔深度測定装置の測定情報と、に基づいて、前記コンクリート構造物の内部のｐＨ分布を作成するｐＨ分布作成部と、を備える
ことを特徴とするコンクリート構造物の評価装置。
【請求項５】
前記コンクリート構造物に配置された鉄筋の位置を記憶する記憶部を備え、
前記記憶部の情報を、前記ｐＨ分布に重ね合わせる
ことを特徴とする請求項４に記載のコンクリート構造物の評価装置。
【請求項６】
前記削孔機に供給する削孔水の量を調整する削孔水量調整部を備える
ことを特徴とする請求項４又は５に記載のコンクリート構造物の評価装置。
【発明の詳細な説明】
【技術分野】
【０００１】
本発明は、コンクリート構造物の化学反応に伴う劣化の評価方法及び評価装置に関するものである。
【背景技術】
【０００２】
従来、コンクリートにフェノールフタレイン水溶液を吹き付け、コンクリートに形成された色の境界に基づいて、コンクリート中性化深さを測定することが知られている（例えば、特許文献１参照）。
【先行技術文献】
【特許文献】
【０００３】
【特許文献１】特開平１０−６８７２５号公報
【発明の概要】
【発明が解決しようとする課題】
【０００４】
しかしながら、特許文献１に記載された構成では、呈色の有無に基づいて、コンクリートの中性化について評価することになる。そのため、コンクリートの詳細なｐＨの変化状況を評価することができない、という問題がある。
【０００５】
そこで、本発明は、コンクリートのｐＨの変化状況を評価することができるコンクリート構造物の評価方法及び評価装置を提供することを目的としている。
【課題を解決するための手段】
【０００６】
前記目的を達成するために、本発明のコンクリート構造物の評価方法は、前記コンクリート構造物を削孔する削孔工程と、前記コンクリート構造物の削孔深度を測定する削孔深度測定工程と、前記コンクリート構造物の削孔に使用した削孔水のｐＨを測定するｐＨ測定工程と、前記削孔深度測定工程の測定情報と、前記ｐＨ測定工程の測定情報と、に基づいて、前記コンクリート構造物の内部のｐＨ分布を作成するｐＨ分布作成工程と、を含むことを特徴とする。
【０００７】
ここで、本発明のコンクリート構造物の評価方法は、前記コンクリート構造物に配置された鉄筋の位置を検知する鉄筋位置検知工程を含み、前記鉄筋位置検知工程の検知情報を、前記ｐＨ分布作成工程で作成したｐＨ分布に重ね合わせても良い。
【０００８】
また、本発明のコンクリート構造物の評価方法は、前記コンクリート構造物の削孔に使用する削孔水の量を調整する削孔水量調整工程を含んでも良い。
【０００９】
また、本発明のコンクリート構造物の評価装置は、前記コンクリート構造物を削孔する削孔機と、前記削孔機に削孔水を供給する削孔水供給部と、前記削孔機による削孔に使用した削孔水を回収する削孔水回収部と、前記削孔水回収部に回収された削孔水のｐＨを測定するｐＨ測定装置と、前記コンクリート構造物の削孔深度を測定する削孔深度測定装置と、前記ｐＨ測定装置の測定情報と、前記削孔深度測定装置の測定情報と、に基づいて、前記コンクリート構造物の内部のｐＨ分布を作成するｐＨ分布作成部と、を備えることを特徴とする。
【００１０】
また、本発明のコンクリート構造物の評価装置は、前記コンクリート構造物に配置された鉄筋の位置を記憶する記憶部を備え、前記記憶部の情報を、前記ｐＨ分布に重ね合わせても良い。
【００１１】
さらに、本発明のコンクリート構造物の評価装置は、前記削孔機に供給する削孔水の量を調整する削孔水量調整部を備えても良い。
【発明の効果】
【００１２】
このように構成された本発明のコンクリート構造物の評価方法は、鉄筋コンクリート構造物の内部の定性的なｐＨの分布形状を簡易に取得し、ｐＨの分布形状から、ｐＨの変化状況を判断し、鉄筋コンクリート構造物の劣化状況を評価することができる。
【００１３】
また、本発明のコンクリート構造物の評価方法は、鉄筋位置検知工程の検知情報を、ｐＨ分布作成工程で作成したｐＨ分布に重ね合わせることで、鉄筋コンクリート構造物の内部の定性的なｐＨ分布と、鉄筋コンクリート構造物の内部の鉄筋の位置との関係を把握することができ、鉄筋コンクリート構造物の劣化状況を評価することができる。
【００１４】
また、本発明のコンクリート構造物の評価方法は、コンクリート構造物の削孔に使用する削孔水の量を調整する削孔水量調整工程を含むことで、コンクリート内部の定量的なｐＨ分布を簡易に取得することができ、ｐＨの変化状況を判断し、鉄筋コンクリート構造物の劣化状況を評価することができる。
【００１５】
また、本発明のコンクリート構造物の評価装置は、鉄筋コンクリート構造物の内部の定性的なｐＨの分布形状を簡易に取得することができ、ｐＨの分布形状から、ｐＨの変化状況を判断し、鉄筋コンクリート構造物の劣化状況を評価することができる。
【００１６】
また、本発明のコンクリート構造物の評価装置は、記憶部の情報を、ｐＨ分布に重ね合わせることで、鉄筋コンクリート構造物の内部の定性的なｐＨ分布と、鉄筋コンクリート構造物の内部の鉄筋の位置との関係を把握することができ、鉄筋コンクリート構造物の劣化状況を評価することができる。
【００１７】
さらに、本発明のコンクリート構造物の評価装置は、削孔機に供給する削孔水の量を調整する削孔水量調整部を備えることで、コンクリート内部の定量的なｐＨ分布を簡易に取得することができ、ｐＨの変化状況を判断し、鉄筋コンクリート構造物の劣化状況を評価することができる。
【図面の簡単な説明】
【００１８】
【図１】実施例１のコンクリート構造物の評価装置を示す概略構成図である。
【図２】実施例１のコンクリート構造物の評価装置を拡大して示す拡大図である。
【図３】実施例１のコンクリート構造物の評価装置の動作を説明する説明図である。
【図４】実施例１のコンクリート構造物の評価装置の制御構成を示す構成図である。
【図５】実施例１のコンクリート構造物の評価の手順を説明するフローチャートである。
【図６】従来のコンクリート構造物の評価方法を説明する説明図である。
【図７】中性化深さの違いによるｐＨ分布の影響を説明する説明図である。
【図８】削孔水の吐出量の違いによるｐＨ分布の影響を説明する説明図である。
【図９】実施例１の評価方法で取得したｐＨ分布について説明する説明図である。
【図１０】実施例１のｐＨ分布作成処理により得られる情報を説明する説明図である。
【図１１】粉体混入割合と削孔水のｐＨ値との関係を説明する説明図である。
【図１２】実施例１のｐＨ分布作成処理により得られる情報を説明する説明図である。
【発明を実施するための形態】
【００１９】
以下、本開示によるコンクリート構造物の評価方法及び評価装置を実現する実施形態を、図面に示す実施例１に基づいて説明する。
【実施例１】
【００２０】
まず、構成を説明する。
実施例１におけるコンクリート構造物の評価方法及び評価装置は、鉄筋２を配したコンクリート構造物としての鉄筋コンクリート構造物１の中性化を評価する場合に適用される。以下、実施例１の構成を、「コンクリート構造物の評価装置の構成」、「評価装置の制御構成」、「コンクリート構造物の評価の手順」に分けて説明する。
【００２１】
［コンクリート構造物の評価装置の構成］
図１は、実施例１のコンクリート構造物の評価装置を示す概略構成図である。図２は、実施例１のコンクリート構造物の評価装置を拡大して示す拡大図である。図３は、実施例１のコンクリート構造物の評価装置の動作を説明する説明図である。以下、図１〜図３に基づいて、実施例１のコンクリート構造物の評価装置の構成を説明する。
【００２２】
コンクリート構造物の評価装置１０は、図１に示すように、削孔機としての湿式コア削孔機１１と、ブラケット３０と、ガイドレール３１と、ベース板３２と、削孔深度測定装置としての距離測定装置３５と、を備える。
【００２３】
湿式コア削孔機１１は、削孔機本体１２と、コアドリル２０と、排水回収部２５と、を備える。
【００２４】
削孔機本体１２は、モータ１３と、コアドリル接続部１４と、を備える。モータ１３は、例えばＤＣモータで構成され、モータ１３の出力軸に接続されたコアドリル２０を回転させる。コアドリル接続部１４は、コアドリル２０を着脱可能となっている。
【００２５】
コアドリル接続部１４には、給水口１５が設けられ、給水管１６の一方の端部が接続される。給水管１６の他方の端部は、削孔水の給水源１７に接続される。
【００２６】
給水口１５には、削孔水量調整部としての流量調整バルブ１８が設けられ、給水源１７から供給される削孔水の水量を調整可能とする。
【００２７】
コアドリル２０は、コアドリル本体２１と、ビット２２と、給水路２３と、を備える。コアドリル本体２１は、円筒状に形成される。ビット２２は、コアドリル本体２１の先端に複数設けられる（図２参照）。給水路２３は、コアドリル本体２１の内側に形成される。削孔水の給水源１７に接続された給水管１６と、給水口１５と、給水路２３は、削孔部としてのコアドリル２０に削孔水を供給する削孔水供給部を構成する。
【００２８】
排水回収部２５は、鉄筋コンクリート構造物１の削孔対象部５を覆うように形成される。排水回収部２５は、後述するベース板３２に接続され、鉄筋コンクリート構造物１の壁面に固定される。
【００２９】
排水回収部２５には、排水口２６が設けられ、排水管２７の一方の端部が接続される。排水管２７の他方の端部には、ｐＨ測定装置２８が設けられる。排水回収部２５と、排水口２６と、排水管２７は、コアドリル２０による削孔に使用された削孔水を回収する削孔水回収部を構成する。
【００３０】
ｐＨ測定装置２８は、例えばｐＨ測定センサを使用し、排水管２７から排出された削孔水のｐＨを測定する。
【００３１】
ブラケット３０は、湿式コア削孔機１１に固着される。ブラケット３０は、ガイドレール３１に沿って移動可能とする。ブラケット３０には、ハンドル３４が設けられ、作業者は、ハンドル３４を操作することで、湿式コア削孔機１１を移動させる。ガイドレール３１は、コアドリル２０の長手方向に延在して形成される。
【００３２】
ベース板３２は、ガイドレール３１の先端に設けられる。ベース板３２は、鉄筋コンクリート構造物１の壁面にボルト３３等により固定され、ガイドレール３１及びブラケット３０を介して、湿式コア削孔機を支持する。
【００３３】
削孔深度測定装置としての距離測定装置３５は、ブラケット３０に設けられ、ベース板３２までの距離を測定する。距離測定装置３５は、例えばレーザ距離計が使用される。距離測定装置３５の測定情報により、湿式コア削孔機１１による削孔深度が分かるようになっている。
【００３４】
このように構成されたコンクリート構造物の評価装置１０は、鉄筋コンクリート構造物１の壁面にベース板３２を固定し、湿式コア削孔機１１の電源を投入すると、コアドリル２０が回転を開始する。そして、作業者がハンドル３４を操作して湿式コア削孔機１１を移動させることで、図３に示すように、鉄筋コンクリート構造物１のコンクリートが削られ、鉄筋コンクリート構造物１からコア（試供体）が採取可能となる。
【００３５】
この際、削孔水が、給水源１７から給水路２３を通ってコアドリル２０の先端に供給される。コアドリル２０の先端に供給された削孔水は、コンクリートの削り屑と共に、排水回収部２５を介して排水管２７の先端から排出される。排水管２７の先端から排出された削孔水は、ｐＨ測定装置２８によってｐＨが測定される。
【００３６】
［評価装置の制御構成］
図４は、実施例１のコンクリート構造物の評価装置の制御構成を示す構成図である。以下、図４に基づいて、実施例１のコンクリート構造物の評価装置の制御構成を説明する。
【００３７】
制御部５０の入力ポートには、距離測定装置３５と、ｐＨ測定装置２８と、タイマ３６と、マウスやキーボード等の入力装置３８と、が接続される。
【００３８】
制御部５０の出力ポートには、液晶モニタ等の画像表示装置４０が接続される。
【００３９】
制御部５０は、ＣＰＵ５１と、記憶部としてのＲＡＭ５２と、ＲＯＭ５３と、を備える。
【００４０】
ＣＰＵ５１は、演算手段であり、後述するｐＨ分布作成処理を実行する。ＲＡＭ５２は、情報の高速な読み書きが可能な揮発性の記憶媒体であり、ＣＰＵ５１が情報を処理する際の作業領域として用いられる。ＲＯＭ５３は、読み出し専用の不揮発性記憶媒体である。入力装置３８からの入力情報は、例えばＲＡＭ５２やフラッシュメモリに記憶される。
【００４１】
制御部５０は、距離測定装置３５による測定情報と、ｐＨ測定装置２８による測定情報と、タイマ３６の情報と、に基づいて、後述するｐＨ分布作成処理を実行し、その処理情報を画像表示装置４０に送信する。ｐＨ分布作成処理を実行する制御部５０は、ｐＨ分布作成部を構成する。
【００４２】
［コンクリート構造物の評価の手順］
次に、コンクリート構造物の評価の手順を説明する。図５は、実施例１のコンクリート構造物の評価の手順を説明するフローチャートである。
【００４３】
図５に示すように、コンクリート構造物の評価は、「鉄筋位置検知工程」、「設置工程」「削孔水量調整工程」、「削孔工程」、「削孔深度測定工程」、「ｐＨ測定工程」、「ｐＨ分布作成工程」を経て行われる。
【００４４】
（鉄筋位置検知工程）
鉄筋位置検知工程（ステップＳ１）では、鉄筋検知機等の鉄筋位置検知装置により、鉄筋コンクリート構造物１の鉄筋２の平面位置とかぶり厚さを検知（探査）する。鉄筋位置検知工程で検知された鉄筋２の平面位置とかぶり厚さは、入力装置３８によって、ＲＡＭ５２に入力される。なお、鉄筋検知機等の鉄筋位置検知装置は、鉄筋の径の大きさも検知するものを使用しても良い。この場合、鉄筋２の径の大きさも、入力装置３８によって、ＲＡＭ５２に入力される。
【００４５】
（設置工程）
設置工程（ステップＳ２）では、鉄筋位置検知工程での情報に基づいて、コンクリート構造物の評価装置１０を鉄筋コンクリート構造物１の壁面に設置する。即ち、コンクリート構造物の評価装置１０は、鉄筋コンクリート構造物１の鉄筋２が配置されていない位置（無筋位置）に設置される。
【００４６】
（削孔水量調整工程）
削孔水量調整工程（ステップＳ３）では、給水源１７から供給されコアドリル２０の先端から吐出する削孔水の吐出量を、流量調整バルブ１８によって調整する。
【００４７】
（削孔工程）
削孔工程（ステップＳ４）では、湿式コア削孔機１１の電源を投入し、コアドリル２０を回転させる。作業者がハンドル３４を操作して湿式コア削孔機１１を移動することで、鉄筋コンクリート構造物１のコンクリートを削孔する。
【００４８】
ステップＳ５では、制御部５０が、削孔開始からの時間をタイマ３６により計測し、削孔開始から又は前回の測定時間から、所定の時間を経過したか否かを判断する。所定の時間を経過したと判断した場合（ステップＳ５でＹＥＳ）、ステップＳ６に進む。一方、所定の時間を経過していないと判断した場合（ステップＳ５でＮＯ）、ステップＳ５に戻る。
【００４９】
（削孔深度測定工程）
削孔深度測定工程（ステップＳ６）では、制御部５０が、距離測定装置３５が測定した測定情報を取得する。即ち、制御部５０は、所定の時間における湿式コア削孔機１１の移動量より、所定の時間における鉄筋コンクリート構造物１のコンクリートの表面から削孔した距離（削孔深度）を取得する。
【００５０】
（ｐＨ測定工程）
ｐＨ測定工程（ステップＳ７）では、制御部５０が、ｐＨ測定装置２８が測定した測定情報を取得する。即ち、制御部５０は、所定の時間における湿式コア削孔機１１の削孔に使用した後の削孔水のｐＨ（水素イオン指数）を取得する。
【００５１】
（ｐＨ分布作成工程）
ｐＨ分布作成工程（ステップＳ８）では、制御部５０が、距離測定装置３５が測定した測定情報と、ｐＨ測定装置２８が測定した測定情報と、に基づいて、コンクリート内部のｐＨ分布を取得するｐＨ分布作成処理を実行し、その処理情報を画像表示装置４０に送信する。なお、ｐＨ分布作成工程では、入力装置３８によってＲＡＭ５２に入力された鉄筋２の平面位置、かぶり厚さ、径の大きさ等の情報を、取得したコンクリート内部のｐＨ分布に重ね合わせても良い。
【００５２】
ステップＳ９では、コンクリート構造物の評価を終了するか否かを作業者が判断する。終了する場合（ステップＳ９でＹＥＳ）、コンクリート構造物の評価を終了する。一方、終了しない場合（ステップＳ９でＮＯ）、ステップＳ５に戻る。
【００５３】
次に、作用を説明する。
実施例１のコンクリート構造物の評価方法及び評価装置における作用を説明する。
【００５４】
［比較作用］
例えば、コンクリート構造物から抜き取られたコアに対して、中性化の指示薬としてのフェノールフタレインによる呈色反応を利用したフェノールフタレイン法でコンクリート構造物の評価をする場合を比較例とする。
【００５５】
ところで、中性化とは、ｐＨが１２〜１３の強アルカリ性であるコンクリートに、大気中に存在する二酸化炭素が侵入し、水酸化カルシウムと炭酸化反応を起こしたり、中性物質又は酸性物質とコンクリートが接したりすることによって、ｐＨを低下させるコンクリートの劣化現象のことを言う。
【００５６】
コンクリート内部の鉄筋表面には、不動態膜が形成されているが、ｐＨが略１１より低くなると、この不動態膜が破壊されて鉄筋が腐食する。そのため、鉄筋付近まで中性化が進行すると、鉄筋表面の不動態膜が破壊されて鉄筋に腐食が発生し、腐食生成物の体積膨張により、コンクリートの剥離等を引き起こすことになる。
【００５７】
比較例の場合に使用するフェノールフタレイン法では、図６に示すように、ｐＨ≧１０．０で呈色を示す。そして、呈色を示した部分を中性化が進行していない未中性化域と判断し、呈色を示していない部分を中性化が進行している中性化域と判断することとなる。そのため、ｐＨの変化状況を判断することができない、という課題がある。
【００５８】
また、コンクリートの中性化は、中性化が進行しているコンクリート構造物の表面からの深さ（中性化深さ）の違いにより、異なるｐＨ分布の傾向を示す。例えば、図７に示すように、中性化深さが深い（大きい）場合は、中性化深さが浅い（小さい）場合と比較して、ｐＨが低下している範囲がコンクリート内部にシフトする傾向にある。
【００５９】
比較例の場合に使用するフェノールフタレイン法では、ｐＨ１０程度以上であるか否かの判断しかできない。そのため、詳細なｐＨの変化状況を判断することができない、という課題がある。
【００６０】
これに対し、実施例１のコンクリート構造物の評価方法は、コンクリート構造物（鉄筋コンクリート構造物１）を削孔する削孔工程と、コンクリート構造物（鉄筋コンクリート構造物１）の削孔深度を測定する削孔深度測定工程と、コンクリート構造物の削孔に使用した削孔水のｐＨを測定するｐＨ測定工程と、削孔深度測定工程の測定情報と、ｐＨ測定工程の測定情報と、に基づいて、コンクリート構造物（鉄筋コンクリート構造物１）の内部のｐＨ分布を作成するｐＨ分布作成工程と、を含み、詳細なｐＨの変化状況を判断することができる（図５）。
【００６１】
ここで、削孔水の吐出量の違いによるｐＨ分布の影響を説明する。図８は、削孔水の吐出量の違いによるｐＨ分布の影響を説明する説明図である。
【００６２】
図８では、削孔水の吐出量が少ない場合（吐出量７．１ｇ／秒，粉体混入割合１２．４％）と、削孔水の吐出量が中間の場合（吐出量１６．８ｇ／秒，粉体混入割合５．３％）と、削孔水の吐出量が多い場合（吐出量５０．７ｇ／秒，粉体混入割合１．７％）とで、実施例１の評価方法で取得したｐＨ分布を比較した。
【００６３】
図８から分かるように、削孔水の吐出量が異なっても、同様のｐＨの分布形状が得られる。
【００６４】
次に、実施例１の評価方法で取得したｐＨ分布と、従来のｐＨ分布の取得方法で取得したｐＨ分布を比較する。図９は、実施例１の評価方法で取得したｐＨ分布について説明する説明図である。
【００６５】
ところで、コアの切断、粉砕、又は、ドリル削孔によって得られたコンクリートの微粉末から水酸化物イオンを溶出させ、その溶液のｐＨ値を測定することで、コンクリート内部のｐＨ分布を推定することが知られている。このような従来のｐＨ分布の取得方法では、採取したコンクリートの微粉末を、わざわざ研究所に持ち帰り、高価な分析装置により、多くの時間を費やしてｐＨ値を測定する。そのため、非常に手間とコストがかかる、という課題がある。
【００６６】
図９では、実施例１の方法で取得したｐＨ分布（吐出量１８．０ｇ／秒，粉体混入割合５．６％）と、従来のｐＨ分布の取得方法で取得したｐＨ分布と、を比較した。
【００６７】
図９から分かるように、実施例１の方法で取得したｐＨ分布は、従来のｐＨ分布の取得方法で取得したｐＨ分布と、同様のｐＨの分布形状となる。また、図９では、コンクリートの微粉末から示差熱−熱重量同時分析により得られる水酸化カルシウムと炭酸カルシウムの生成量の分布と比較した。図９から分かるように、実施例１の方法で取得したｐＨ分布のｐＨ値が低下している範囲と、水酸化カルシウムが消費され炭酸カルシウムが生成されている範囲は同様となる。
【００６８】
次に、コンクリート内部の定性的なｐＨの分布形状から、ｐＨの変化状況を判断する方法を説明する。図１０は、実施例１のｐＨ分布作成処理により得られる情報を説明する説明図である。
【００６９】
制御部５０は、削孔深度測定工程により取得した削孔深度の情報と、ｐＨ測定工程により取得したｐＨ値の情報と、に基づいて、ｐＨ分布作成処理を実行する。その処理情報は、図１０に示すように、画像表示装置４０に表示される。なお、鉄筋位置検知工程で入力装置３８によってＲＡＭ５２に入力された、鉄筋２の平面位置と、かぶり厚さと、鉄筋２の径の大きさ等の情報を、このｐＨ分布に重ね合わせても良い。
【００７０】
図１０では、鉄筋２のかぶり厚さと、鉄筋２の径の大きさと、鉄筋コンクリート構造物１のコンクリートの表面から削孔した距離（削孔深度）に応じて測定した削孔水のｐＨ分布と、を重ね合わせて示している。なお、図１０では、参考のために、比較例のフェノールフタレイン法により測定した中性化深さも示している。
【００７１】
図１０から分かるように、コンクリート表面からの距離が５０ｍｍ付近まではｐＨ値が低く、コンクリート表面からの距離が５０ｍｍ〜９０ｍｍ付近まではｐＨ値が上昇し、コンクリート表面からの距離が９０ｍｍ付近を超えるとｐＨ値が一定の値に収束する。また、フェノールフタレイン法により測定した中性化深さは、コンクリート表面からの距離が６０ｍｍ付近となっている。
【００７２】
即ち、ｐＨ値が低い部分は、中性化が相当程度進んだ状態であり、ｐＨ値が上昇している部分は、中性化が進行中の状態であり、ｐＨ値が一定の値に収束している部分は、中性化が進行していない状態であると推定することができる。
【００７３】
これにより、鉄筋コンクリート構造物１の内部の定性的なｐＨの分布形状を手間やコストをかけずに、簡易に取得することができる。そして、ｐＨの分布形状から、ｐＨの変化状況を判断し、鉄筋コンクリート構造物１の劣化状況を評価することができる。
【００７４】
実施例１のコンクリート構造物の評価方法は、コンクリート構造物に配置された鉄筋の位置を検知する鉄筋位置検知工程を含み、鉄筋位置検知工程の検知情報を、ｐＨ分布作成工程で作成したｐＨ分布に重ね合わせる（図５）。
【００７５】
これにより、鉄筋コンクリート構造物１の内部の定性的なｐＨ分布と、鉄筋コンクリート構造物１の内部の鉄筋の位置との関係を把握することができる。そのため、鉄筋コンクリート構造物の劣化状況を評価することができる。
【００７６】
実施例１のコンクリート構造物の評価方法は、コンクリート構造物（鉄筋コンクリート構造物１）の削孔に使用する削孔水の量を調整する削孔水量調整工程を含む（図５）。
【００７７】
ここで、粉体混入割合と削孔水のｐＨ値との関係を説明する。図１１は、粉体混入割合と削孔水のｐＨ値との関係を説明する説明図である。
【００７８】
図１１は、コンクリートの表面から１００〜２００ｍｍ範囲（未中性化域）の削孔水のｐＨ平均値と、削孔水内の粉体混入割合との関係を示す。
【００７９】
図１１から分かるように、粉体混入割合が約５％以下では、削孔水のｐＨ値は安定せず、低いｐＨ値を示す。一方、粉体混入割合が約５％を超えると、削孔水のｐＨ値は略一定の値に収束する。
【００８０】
即ち、粉体混入割合が一定の割合を超えた場合、実施例１の評価方法で取得した削孔水のｐＨ値は、従来のｐＨ分布の取得方法で取得するｐＨ値と、略同じ値となる。
【００８１】
これにより、削孔水量調整工程により削孔水の量を調整することで、図１２に示すように、コンクリート内部の定量的なｐＨ分布を簡易に取得することができる。そのため、ｐＨの変化状況を判断し、鉄筋コンクリート構造物の劣化状況を評価することができる。
【００８２】
なお、コンクリート構造物の多点について評価を実施する場合、１点について定量的なｐＨ分布を取得することで、他の点についても補正を行うことで定量的なｐＨ分布とすることができる。
【００８３】
実施例１のコンクリート構造物の評価装置は、コンクリート構造物（鉄筋コンクリート構造物１）を削孔する削孔機（湿式コア削孔機１１）と、削孔機（湿式コア削孔機１１）に削孔水を供給する削孔水供給部（給水口１５，給水管１６，給水路２３）と、削孔機（湿式コア削孔機１１）による削孔に使用した削孔水を回収する削孔水回収部（排水回収部２５，排水口２６，排水管２７）と、削孔水回収部（排水回収部２５，排水口２６，排水管２７）に回収された削孔水のｐＨを測定するｐＨ測定装置２８と、コンクリート構造物（鉄筋コンクリート構造物１）の削孔深度を測定する削孔深度測定装置（距離測定装置３５）と、ｐＨ測定装置２８の測定情報と、削孔深度測定装置（距離測定装置３５）の測定情報と、に基づいて、コンクリート構造物（鉄筋コンクリート構造物１）の内部のｐＨ分布を作成するｐＨ分布作成部（制御部５０）と、を備える（図１）。
【００８４】
これにより、鉄筋コンクリート構造物１の内部の定性的なｐＨの分布形状を簡易に取得することができる。そして、ｐＨの分布形状から、ｐＨの変化状況を判断し、鉄筋コンクリート構造物１の劣化状況を評価することができる。
【００８５】
実施例１のコンクリート構造物の評価装置は、コンクリート構造物（鉄筋コンクリート構造物１）に配置された鉄筋２の位置を記憶する記憶部（ＲＡＭ５２）を備え、記憶部（ＲＡＭ５２）の情報を、ｐＨ分布に重ね合わせる（図４）。
【００８６】
これにより、鉄筋コンクリート構造物１の内部の定性的なｐＨ分布と、鉄筋コンクリート構造物１の内部の鉄筋の位置との関係を把握することができる。そのため、鉄筋コンクリート構造物の劣化状況を評価することができる。
【００８７】
実施例１のコンクリート構造物の評価装置は、削孔機（湿式コア削孔機１１）に供給する削孔水の量を調整する削孔水量調整部（流量調整バルブ１８）を備える（図１）。
【００８８】
これにより、流量調整バルブ１８により削孔水の量を調整することで、コンクリート内部の定量的なｐＨ分布を簡易に取得することができる。そのため、ｐＨの変化状況を判断し、鉄筋コンクリート構造物の劣化状況を評価することができる。
【００８９】
以上、本開示の収容容器用架台を実施例１に基づき説明してきた。しかし、具体的な構成については、この実施例に限られるものではなく、特許請求の範囲の各請求項に係る発明の要旨を逸脱しない限り、設計の変更や追加等は許容される。
【００９０】
実施例１では、削孔機を鉄筋コンクリート構造物１からコア（試供体）を採取する湿式コア削孔機１１とする例を示した。しかし、削孔機としては、鉄筋コンクリート構造物からコアを採取しないものでも良い。この場合、削孔機のドリル径を細くすることができる。そのため、鉄筋コンクリート構造物に与える影響を小さくすることができる。また、大掛かりな装置を必要とせず、コストをかけずに観測点を増やすことができる。
【００９１】
実施例１では、ハンドル３４を操作することで、湿式コア削孔機１１を移動させる例を示した。しかし、湿式コア削孔機が自動で移動するものでも良い。
【００９２】
実施例１では、使用する削孔水のｐＨを測定しない例を示した。しかし、使用する削孔水のｐＨを測定して、その測定値を評価に反映させても良い。
【００９３】
実施例１では、コンクリート構造物の評価方法及び評価装置を、鉄筋２を配した鉄筋コンクリート構造物１の壁面に適用する例を示した。しかし、コンクリート構造物の評価方法及び評価装置としては、鉄筋コンクリート構造物の床面や天井面、基礎面、柱面、梁面等に適用しても良い。
【符号の説明】
【００９４】
１        鉄筋コンクリート構造物（コンクリート構造物の一例）
２        鉄筋
１０      コンクリート構造物の評価装置
１１      湿式コア削孔機（削孔機の一例）
１５      給水口（削孔水供給部の一例）
１６      給水管（削孔水供給部の一例）
１８      流量調整バルブ（削孔水量調整部の一例）
２３      給水路（削孔水供給部の一例）
２５      排水回収部（削孔水回収部の一例）
２６      排水口（削孔水回収部の一例）
２７      排水管（削孔水回収部の一例）
２８      ｐＨ測定装置
３５      距離測定装置（削孔深度測定装置の一例）
５０      ｐＨ分布作成部（制御部の一例）
５２      ＲＡＭ（記憶部の一例）
【図１】
2019056599.tif 000003
【図２】
2019056599.tif 000004
【図３】
2019056599.tif 000005
【図４】
2019056599.tif 000006
【図５】
2019056599.tif 000007
【図６】
2019056599.tif 000008
【図７】
2019056599.tif 000009
【図８】
2019056599.tif 000010
【図９】
2019056599.tif 000011
【図１０】
2019056599.tif 000012
【図１１】
2019056599.tif 000013
【図１２】
2019056599.tif 000014